СЫРЬЕВАЯ СМЕСЬ ДЛЯ ИЗГОТОВЛЕНИЯ ТЕПЛОИЗОЛЯЦИОННЫХ ИЗДЕЛИЙ
RAW MIX FOR MAKING HEAT INSULATION ITEMS

Изобретение относится к промышленности строительных материалов и касается составов сырьевых смесей для изготовления теплоизоляционных изделий.
Известна сырьевая смесь, содержащая, мас.%: глину кислую неспекающуюся 30,0-50,0; вспученный перлит 40,0-60,0; мел 5,0-15,0 [1]..
Задачей изобретения является повышение водостойкости изделий, полученных из сырьевой смеси.
2
Технический результат достигается тем, что сырьевая смесь для изготовления теплоизоляционных изделий, содержащая глину кислую неспекающуюся, вспученный перлит, дополнительно содержит силикатное стекло и доменный шлак, при следующем соотношении молотых до удельной поверхности 4500-5000 см/г компонентов, мас.%: глина кислая неспекающаяся 25,0-28,0; вспученный перлит 27,0-30,0; силикатное стекло 20,0-25,0; доменный шлак 20,0-25,0.
В таблице приведены составы сырьевой смеси.
Таблица
Компоненты
Состав, мас.%
1
2
3
Глина кислая неспекающаяся
28,0
26,5
25,0
Вспученный перлит
27,0
28,5
30,0
Силикатное стекло
- тарное
25,0
-
-
- листовое
-
22,5
-
- медицинское
-
-
20,0
Доменный шлак
20,0
22,5
25,0
Коэффициент размягчения
~0,9
~0,9
~0,9
Примечание: указанные в таблице компоненты молотые до удельной поверхности 4500-5000 см<sup>2</sup>/г
2
Компоненты дозируют в требуемых количествах. Глину кислую неспекающуюся, вспученный перлит, силикатное стекло, доменный гранулированный шлак (с коэффициентом качества не менее 1,2) по отдельности размалывают до удельной поверхности 4500-5000 см/г, смешивают. При необходимости добавляют воду до получения смеси с влажностью 18-23%. Из приготовленной смеси пластическим способом формуют изделия (блоки, плиты). Изделия сушат до влажности не более 6% и обжигают при температуре 1000°C.
Теплоизоляционные изделия, полученные из сырьевой смеси, водостойки.
Источники информации
1. SU 621661 A1, C04B 32/02, 1978.